【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
厨房器具の表面に形成され、ポリアミドイミドのｎｍｐ溶解混合物、水、ＰＴＦＥ分散液、カーボンブラック分散液及びシリカ分散液からなるプライマーコート層、及び
前記プライマーコート層の全表面に繰り返し点噴射されてなる色相コート層を含んで成り、
前記プライマーコート層のコーティング液は、ポリアミドイミドのｎｍｐ溶解混合物６３〜７４重量％、水３〜８重量％、ＰＴＦＥ分散液１４〜２０重量％、カーボンブラック分散液２〜４重量％及びシリカ分散液６〜１０重量％から成り、
前記色相コート層のコーティング液は、ＰＴＦＥ分散液８６〜９２重量％、水５〜７重量％、芳香族炭化水素０．５〜１．５重量％、トリエチルアミン０．２〜０．５重量％、オレイン酸０．２〜０．５重量％、界面活性剤０．１〜０．４重量％及び無機顔料１．５〜３．５重量％から成ることを特徴とする、点描化した厨房器具。
【請求項２】
厨房器具の表面に形成され、ポリアミドイミドのｎｍｐ溶解混合物、水、ＰＴＦＥ分散液、カーボンブラック分散液及びシリカ分散液からなるプライマーコート層、
前記プライマーコート層の全表面に繰り返し点噴射されてなる色相コート層、及び
前記色相コート層の表面に形成され、ＰＴＦＥ分散液、水、芳香族炭化水素、トリエチルアミン、オレイン酸、界面活性剤及び雲母からなるトップコート層を含んで成り、
前記プライマーコート層のコーティング液は、ポリアミドイミドのｎｍｐ溶解混合物６３〜７４重量％、水３〜８重量％、ＰＴＦＥ分散液１４〜２０重量％、カーボンブラック分散液２〜４重量％及びシリカ分散液６〜１０重量％から成り、
前記色相コート層のコーティング液は、ＰＴＦＥ分散液８６〜９２重量％、水５〜７重量％、芳香族炭化水素０．５〜１．５重量％、トリエチルアミン０．２〜０．５重量％、オレイン酸０．２〜０．５重量％、界面活性剤０．１〜０．４重量％及び無機顔料１．５〜３．５重量％から成り、
前記トップコート層のコーティング液は、ＰＴＦＥ分散液８６〜９２重量％、水５〜７重量％、芳香族炭化水素０．５〜１．５重量％、トリエチルアミン０．２〜０．５重量％、オレイン酸０．２〜０．５重量％、界面活性剤０．１〜０．４重量％及び雲母１．５〜３．５重量％から成ることを特徴とする、点描化した厨房器具。
【請求項３】
厨房器具の表面に形成され、ポリアミドイミドのｎｍｐ溶解混合物、水、ＰＴＦＥ分散液、カーボンブラック分散液及びシリカ分散液からなるプライマーコート層、
前記プライマーコート層の表面に形成され、ＰＴＦＥ分散液、水、芳香族炭化水素、トリエチルアミン、オレイン酸、界面活性剤、カーボンブラック分散液及び雲母からなるミッドコート層、
前記ミッドコート層の全表面に繰り返し点噴射されてなる色相コート層、及び
前記色相コート層の表面に形成され、ＰＴＦＥ分散液、水、芳香族炭化水素、トリエチルアミン、オレイン酸、界面活性剤及び雲母からなるトップコート層を含んで成り、
前記プライマーコート層のコーティング液は、ポリアミドイミドのｎｍｐ溶解混合物６３〜７４重量％、水３〜８重量％、ＰＴＦＥ分散液１４〜２０重量％、カーボンブラック分散液２〜４重量％及びシリカ分散液６〜１０重量％から成り、
前記ミッドコート層のコーティング液は、ＰＴＦＥ分散液７８〜８６重量％、水８〜１５重量％、芳香族炭化水素２．２〜４．４重量％、トリエチルアミン０．３〜０．６重量％、オレイン酸０．３〜０．６重量％、界面活性剤０．２〜０．４重量％、カーボンブラック分散液２〜４重量％及び雲母１〜２重量％から成り、
前記色相コート層のコーティング液は、ＰＴＦＥ分散液８６〜９２重量％、水５〜７重量％、芳香族炭化水素０．５〜１．５重量％、トリエチルアミン０．２〜０．５重量％、オレイン酸０．２〜０．５重量％、界面活性剤０．１〜０．４重量％及び無機顔料１．５〜３．５重量％から成り、
前記トップコート層のコーティング液は、ＰＴＦＥ分散液８６〜９２重量％、水５〜７重量％、芳香族炭化水素０．５〜１．５重量％、トリエチルアミン０．２〜０．５重量％、オレイン酸０．２〜０．５重量％、界面活性剤０．１〜０．４重量％及び雲母１．５〜３．５重量％から成ることを特徴とする、点描化した厨房器具。
【請求項４】
前記色相コート層は、多様な色相を持つ複数のノズルを通じて低圧の点噴射を同時に行って色相コート層に多様な色相を同時に具現することを特徴とする、請求項１〜３のいずれか一項に記載の点描化した厨房器具。
【請求項５】
厨房器具の表面に形成され、シラン系バインダー及び触媒からなるセラミックプライマーコート層、
前記セラミックプライマーコート層の全表面に繰り返し点噴射されてなる色相コート層、及び
前記色相コート層の表面に形成され、シラン系バインダー、触媒及び無機顔料分散液からなるセラミックトップコート層を含んで成り、
前記セラミックプライマーコート層は、シラン系バインダー９７〜９９．９９重量％及び触媒０．０１〜３重量％から成り、
前記色相コート層のコート液は、シラン系バインダー９６．２〜９８．４９重量％、色相顔料１．５〜３．５重量％及び溶剤０．０１〜０．３重量％から成るシラン系高温塗料であり、
前記セラミックトップコート層は、シラン系バインダー４０〜９０重量％、触媒９〜４０重量％及び無機顔料分散液１〜２０重量％から成ることを特徴とする、点描化した厨房器具。
【請求項６】
前記シラン系バインダーは、トリメトキシシラン、メチルトリメトキシシラン及びテトラエトキシオルトシリケートの中から１種以上選択され、
前記無機顔料は、酸化珪素（ＳｉＯ２）粒子、アルカリ及びアルカリ土金属の酸化物、水酸化物である化合物を含む部分加水分解した無機質溶液及び酢酸水溶液の中から１種以上選択され、
前記触媒は、硫酸、酢酸及び硝酸の中から１種以上選択されることを特徴とする、請求項５に記載の点描化した厨房器具。
【請求項７】
厨房器具の表面に形成され、シリコン樹脂、色相顔料、増量剤及び触媒から成るシリコンプライマーコート層、
前記シリコンプライマーコート層の全表面に繰り返し点噴射されて成る色相コート層、及び
前記色相コート層の表面に形成され、シリコン樹脂、色相顔料、増量剤及び触媒から成るシリコントップコート層を含んで成り、
前記シリコンプライマーコート層及びシリコントップコート層は、シリコン樹脂３５〜８０重量％、増量剤１９〜６０重量％、色相顔料０．１〜９．９重量％及び触媒０．００１〜０．１重量％から成り、
前記色相コート層のコーティング液は、シリコン樹脂９６．２〜９８．４９重量％、色相顔料１．５〜３．５重量％及び溶剤０．０１〜０．３重量％から成るシリコン系高温塗料であることを特徴とする、点描化した厨房器具。
【請求項８】
前記シリコン樹脂はポリジメチルシリコンまたはポリメチルフェニルシリコンから成り、
前記増量剤は酸化チタン、アルミナ、トルマリン及び長石の中から１種以上選択され、
前記触媒は白金系重合触媒から成り、
前記色相顔料はウルトラマリンブルー、マイカー及びカーボンブラックの中から１種以上選択されることを特徴とする、請求項７に記載の点描化した厨房器具。
【請求項９】
前記色相コート層は、コーティング液を色相別に備えて低圧の点噴射を同時にあるいは個別的に行って点描色相を具現したことを特徴とする、請求項１〜３、５及び７のいずれか一項に記載の点描化した厨房器具。
【請求項１０】
前記色相コート層は０．２〜０．４ＭＰの低圧力で点噴射されることを特徴とする、請求項１〜３、５及び７のいずれか一項に記載の点描化した厨房器具。
【請求項１１】
前記色相コート層は１層以上で形成され、それぞれの色相コート層は相異なる色相のコーティング液で塗布されることを特徴とする、請求項１〜３、５及び７のいずれか一項に記載の点描化した厨房器具。
【請求項１２】
コーティング対象の厨房器具の表面にサンドブラスト処理して表面積を増大させる段階と、
厨房器具の表面を洗浄する段階と、
プライマーコーティング液を１０〜１２μｍの厚さで前記器具の表面に塗布してプライマーコート層を形成した後、１００〜２００℃で乾燥する段階と、
前記プライマーコート層の全表面に反復的な低圧の点噴射で色相コーティング液をスプレーして色相コート層を形成する段階と、
４００〜４１０℃で熱処理する段階とを含んで成ることを特徴とする、点描化した厨房器具の製造方法。
【請求項１３】
コーティング対象の厨房器具の表面にサンドブラスト処理して表面積を増大させる段階と、
厨房器具の表面を洗浄する段階と、
プライマーコーティング液を１０〜１２μｍの厚さで前記器具の表面に塗布してプライマーコート層を形成した後、１００〜２００℃で乾燥する段階と、
前記プライマーコート層の全表面に反復的な低圧の点噴射で色相コーティング液をスプレーして色相コート層を形成する段階と、
前記色相コート層上にトップコーティング液を８〜１２μｍの厚さで塗布した後、１００〜２００℃で乾燥してトップコート層を形成する段階と、
４００〜４１０℃で熱処理する段階とを含んでなることを特徴とする、点描化した厨房器具の製造方法。
【請求項１４】
コーティング対象の厨房器具の表面にサンドブラスト処理して表面積を増大させる段階と、
厨房器具の表面を洗浄する段階と、
プライマーコーティング液を１０〜１２μｍの厚さで前記器具の表面に塗布してプライマーコート層を形成した後、１００〜２００℃で乾燥する段階と、
ミッドコーティング液を１０〜１２μｍの厚さで前記プライマーコート層上に塗布する段階と、
前記プライマーコート層の全表面に反復的な低圧の点噴射で色相コーティング液をスプレーして色相コート層を形成する段階と、
４００〜４１０℃で熱処理する段階とを含んでなることを特徴とする、点描化した厨房器具の製造方法。
【請求項１５】
コーティング対象の厨房器具の表面にサンドブラスト処理して表面積を増大させる段階と、
厨房器具の表面を洗浄する段階と、
セラミックプライマーコーティング液を１０〜１２μｍの厚さで前記器具の表面に塗布してセラミックプライマーコート層を形成した後、１００〜２００℃で乾燥する段階と、
前記セラミックプライマーコート層の全表面に反復的な低圧の点噴射で色相コーティング液をスプレーして色相コート層を形成する段階と、
セラミックプライマーコーティング液を１０〜１２μｍの厚さで前記色相コート層の表面に塗布してセラミックトップコート層を形成した後、１００〜２００℃で乾燥する段階と、
前記セラミックプライマーコート層、色相コート層及びセラミックトップコート層がコートされた厨房器具を２５０〜３００℃で熱処理する段階とを含んでなることを特徴とする、点描化した厨房器具の製造方法。
【請求項１６】
コーティング対象の厨房器具の表面にサンドブラスト処理して表面積を増大させる段階と、
厨房器具の表面を洗浄する段階と、
シリコンプライマーコーティング液を１０〜１２μｍの厚さで前記器具の表面に塗布してシリコンプライマーコート層を形成した後、１００〜２００℃で乾燥する段階と、
前記シリコンプライマーコート層の全表面に反復的な低圧の点噴射で色相コーティング液をスプレーして色相コート層を形成する段階と、
前記シリコンプライマーコート層、色相コート層及びシリコントップコート層がコートされた厨房器具を２５０〜３００℃で熱処理する段階とを含んでなることを特徴とする、点描化した厨房器具の製造方法。
【請求項１７】
前記色相コート層は、コーティング液を色相別に備えて低圧の点噴射を同時にあるいは個別的に行って点描色相を具現したことを特徴とする、請求項１２〜１６のいずれか一項に記載の点描化した厨房器具の製造方法。
【請求項１８】
前記色相コート層は０．２〜０．４ＭＰの低圧力で点噴射されることを特徴とする、請求項１２〜１６のいずれか一項に記載の点描化した厨房器具の製造方法。
【請求項１９】
前記色相コート層は１層以上で形成され、それぞれの色相コート層は相異なる色相のコーティング液で塗布されることを特徴とする、請求項１２〜１６のいずれか一項に記載の点描化した厨房器具の製造方法。